(57)【特許請求の範囲】
【請求項１】
基材上に接着層および保護層をこの順で備えた樹脂積層体において、前記保護層が、非架橋型熱可塑性のアクリル系樹脂およびポリビニルアセタール系樹脂を含み、かつ硬化剤を用いずに硬化させたものであり、なおかつ前記保護層が更に滑剤を含有し、前記滑剤が、ポリテトラフルオロエチレン成分とポリエチレン成分とを含有することを特徴とする樹脂積層体。
【請求項２】
前記ポリビニルアセタール系樹脂の重合度が1000未満であることを特徴とする請求項１に記載の樹脂積層体。
【請求項３】
前記アクリル系樹脂およびポリビニルアセタール系樹脂の固形分比が、前者：後者として、８：２〜６：４であることを特徴する請求項１に記載の樹脂積層体。
【請求項４】
前記保護層上に、さらに光学効果層を設けてなることを特徴とする請求項１に記載の樹脂積層体。
【請求項５】
剥離シート上に保護層および接着層をこの順で備え、基材と前記接着層とが接するように両者を接触させた後、前記剥離シートを剥離して、前記接着層および保護層を前記基材に転写するための転写シートであって、前記保護層が、非架橋型熱可塑性のアクリル系樹脂およびポリビニルアセタール系樹脂を含み、かつ硬化剤を用いずに硬化させたものであり、なおかつ前記保護層が更に滑剤を含有し、前記滑剤が、ポリテトラフルオロエチレン成分とポリエチレン成分とを含有することを特徴とする転写シート。
【請求項６】
請求項１〜４のいずれかに記載の樹脂積層体を用いてなることを特徴とする印刷加工物。
【発明の詳細な説明】
【技術分野】
【０００１】
本発明は、樹脂積層体および転写シートに関するものであり、詳しくは、耐スクラッチ性、耐擦傷性、耐ブロッキング性に優れ、例えば表面にホログラムを設ける場合も、その転写性および転写後の密着性に優れた樹脂積層体に関するものである。
【背景技術】
【０００２】
従来、各種基材上に形成される樹脂組成物には様々な耐久性が要求される。以下、カードを例に挙げて説明する。
【０００３】
カードの中でも特にキャッシュカードやクレジットカードは、日常生活で頻繁に使用するためカード表面にキズが付きやすく、また財布の中にカード同士を重ねて入れている場合が多いため耐スクラッチ性（耐キズ性）、耐擦傷性に加えて耐ブロッキング性が必要となっている。またクレジットカードにおいてはホログラムの密着性が必須となってくる。
【０００４】
このようなカードの耐久性を得るためには、例えば特許文献１に記載の、紫外線硬化性組成物をカードの表面上に形成させ、次いで紫外線を照射して紫外線硬化性組成物を硬化することにより被膜を形成する方法が挙げられる。しかしながら紫外線硬化性組成物は硬化後の経時安定性が困難であり、また発癌性があり問題である。
【０００５】
また転写後に表面層となる硬質塗膜層の主成分として、従来次のようなものが主に知られている。
１．電離放射線架橋型樹脂中に不定多角形状のα−アルミナ粒子を減摩剤として分散させたもの（特許文献２）。
２．架橋型樹脂から成るもの（特許文献３）。
【０００６】
硬質塗膜層の主成分として、前記１の電離放射線架橋型樹脂から成る樹脂は耐擦傷性、耐薬品性に優れているが塗工時に難点がある。それは保護層中にα−アルミナ粉体などの無機材料を添加した塗料を塗工する際、例えばグラビアロールコートを用いて塗工する場合には、グラビアロールやドクターブレードを磨耗させたり傷を付けたりするという問題である。さらに無機粉末を添加した塗膜は白濁して透明性が低下して、転写箔としての意匠が不充分となる。また、前記２の架橋型樹脂から成る樹脂でも硬化方法は完全な熱硬化ではなく最終的に電子線（EB）で行っており工程数が増える。
【特許文献１】特開平１０−８６３号公報
【特許文献２】特開平３−７６６９８号公報
【特許文献３】特開平８−２０７５００号公報
【発明の開示】
【発明が解決しようとする課題】
【０００７】
本発明では上記の事情に鑑みてなされたものであり、その目的は非架橋型樹脂により基材上に形成される樹脂積層体に関して、耐スクラッチ性、耐擦傷性、耐ブロッキング性に優れ、例えば表面にホログラムを設ける場合も、その転写性および転写後の密着性に優れた樹脂積層体および該樹脂積層体を得るための転写シートを簡易に提供することである。
【課題を解決するための手段】
【０００８】
請求項１に記載の発明は、基材上に接着層および保護層をこの順で備えた樹脂積層体において、前記保護層が、非架橋型熱可塑性のアクリル系樹脂およびポリビニルアセタール系樹脂を含み、かつ硬化剤を用いずに硬化させたものであり、なおかつ前記保護層が更に滑剤を含有し、前記滑剤が、ポリテトラフルオロエチレン成分とポリエチレン成分とを含有することを特徴とする樹脂積層体である。
【０００９】
請求項２に記載の発明は、前記ポリビニルアセタール系樹脂の重合度が1000未満であることを特徴とする請求項１に記載の樹脂積層体である。
【００１０】
請求項３に記載の発明は、前記アクリル系樹脂およびポリビニルアセタール系樹脂の固形分比が、前者：後者として、８：２〜６：４であることを特徴する請求項１に記載の樹脂積層体である。
【００１２】
請求項４に記載の発明は、前記保護層上に、さらに光学効果層を設けてなることを特徴とする請求項１に記載の樹脂積層体である。
【００１３】
請求項５に記載の発明は、剥離シート上に保護層および接着層をこの順で備え、基材と前記接着層とが接するように両者を接触させた後、前記剥離シートを剥離して、前記接着層および保護層を前記基材に転写するための転写シートであって、前記保護層が、非架橋型熱可塑性のアクリル系樹脂およびポリビニルアセタール系樹脂を含み、かつ硬化剤を用いずに硬化させたものであり、なおかつ前記保護層が更に滑剤を含有し、前記滑剤が、ポリテトラフルオロエチレン成分とポリエチレン成分とを含有することを特徴とする転写シートである。
【００１４】
請求項６に記載の発明は、請求項１〜４のいずれかに記載の樹脂積層体を用いてなることを特徴とする印刷加工物である。
【発明の効果】
【００１５】
本発明によれば、耐スクラッチ性、耐擦傷性、耐ブロッキング性に優れ、例えば表面にホログラムを設ける場合も、その転写性および転写後の密着性に優れた樹脂積層体および該樹脂積層体を得るための転写シートを提供することができる。
【発明を実施するための最良の形態】
【００１６】
以下、本発明の好ましい実施形態について説明する。図１は、本発明の樹脂積層体の一実施形態の断面図である。図１に示すように、樹脂積層体の基本構成としては、基材（５）上に接着層（９）および保護層（７）をこの順で設けてなる構成である。
【００１７】
基材（５）として具体的には、ポリエチレンテレフタレート（ＰＥＴ）、ポリエチレン−２，６−ナフタレン、ポリカーボネート、ポリ塩化ビニル、ポリ塩化ビニリデン、スチレン−アクリロニトリル共重合体などの剛性樹脂材料を挙げることができる。中でも二軸延伸ポリエチレンテレフタレートが、機械的強度や熱に対する寸法安定性を考慮すると望ましい。また、その厚みは６００〜８００μｍが望ましい。
【００１８】
保護層（７）は、非架橋型熱可塑性のアクリル系樹脂を用いることが必要である。このようなアクリル系樹脂としては、ポリメタクリレート、ポリメチルアクリレート、ポリエチルアクリレート、ポリブチルアクリレート等が挙げられる。上記アクリル系樹脂としては、ポリエチルメタクリレートが好ましい。
【００１９】
またポリビニルアセタール系樹脂としては、ポリビニルブチラ−ル、ポリビニルホルマール等が挙げられる。この中でも、ポリビニルブチラ−ル樹脂が特に好ましい。本発明の保護層（７）における重合度が１０００未満のポリビニルアセタール系樹脂、とくにポリビニルブチラ−ル樹脂としては積水化学工業（株）製のエスレックBM-SH、BM-1、BM-2、BM-S、電気化学工業（株）製のデンカ＃３０００−１、３０００−２、３０００−４、３０００−Ｋ等が市販されている。
【００２０】
アクリル系樹脂とポリビニルアセタール系樹脂との固形分比は、前者：後者として、８：２〜５：５の範囲内である。好ましくは８：２〜６：４の範囲内であり、より好ましくは７：３である。また、保護層（７）に含むアクリル系樹脂とポリビニルアセタール系樹脂との組み合わせとしては、ポリエチルメタクリレートとポリビニルブチラ−ルとの組み合わせが望ましい。
【００２１】
保護層（７）には、滑剤を含有させ、接着層（９）を付与した転写シートからの剥離を容易にし、かつ最終製品に耐スクラッチ性・耐摩耗性を付与することが好ましい。滑材の材料としては、ポリエチレンワックス、ポリエステルワックスパウダー、パラフィンワックス、高級脂肪族アルコール、オルガノポリシロキサン、アニオン系界面活性剤、カチオン系界面活性剤、両性界面活性剤、ノニオン系界面活性剤、フッ素系界面活性剤、金属石鹸類、有機カルボン酸およびその誘導体、フッ素系樹脂、シリコーン系樹脂、ジメチルシリコーンオイル、エポキシ変性シリコーンオイル、反応性シリコーンオイル、アルキル変性シリコーンオイル、アミノ変性シリコーンオイル、シランカップリング剤の反応化合物、シリコーンゴム、シリコーンコンパウンド、シリコーンワックス等の滑剤を単体もしくは２種以上混合したものを、ポリエステル樹脂、ポリウレタン樹脂、ポリ塩化ビニル樹脂、ポリ酢酸ビニル樹脂、塩化ビニル−酢酸ビニル共重合樹脂、エチレンー酢酸ビニル共重合樹脂、エポキシ樹脂、ポリビニルブチラール樹脂、ポリビニルアルコール樹脂、フェノキシ樹脂、エチルセルロース樹脂、セルロースアセテートプロピオネート樹脂、ニトロセルロース樹脂、ポリスチレン樹脂、ポリメタクリル酸メチル樹脂、ポリアクリル酸エチル樹脂、スチレン−アクリル共重合樹脂、ポリアミド樹脂、石油樹脂、エチレン−アクリル酸共重合樹脂、エチレン−アクリル酸エステル共重合樹脂、塩素化ポリプロピレン樹脂、ポリオレフィン樹脂、エチレンエチルアクリレート樹脂、ロジン変性フェノール樹脂、ＮＢＲ・ＳＢＲ・ＭＢＲ等の各種合成ゴム等をバインダーとして、上記滑剤を混合したものが使用することができる。
【００２２】
特に、保護層（７）に添加して表面の膜の滑り性を向上させ、かつ耐スクラッチ性、耐溶剤性を向上させる滑剤としてポリテトラフルオロエチレン（PTFE）／ポリエチレン混合ワックスが最も望ましく、その粒径としては０．５〜１２μｍ程度のものが望ましい。添加量としては保護層（７）における樹脂固形分に対して３〜１０重量%が好ましく、さらに好ましいのは３〜６重量%である。また固体滑剤の粒径としては１．５〜１２μｍ程度のものが好ましく、０．５〜５μｍがさらに好ましい。なお、ＰＴＦＥとポリエチレンの重量比は、前者：後者として、１：０．１〜１５が望ましい。
【００２３】
保護層（７）の厚みは、上記樹脂、滑剤、その他所望の添加剤を有機溶剤等の溶媒に溶解又は分解せしめて、ワイヤーコーティグ法等の公知のコーティング方法により、基材上に塗布し、乾燥することで形成することができる。乾燥は８０℃のオーブンで３０秒ほど行うが特に規定はない。保護層（７）の厚みは、通常０．１〜５μｍ程度、好ましくは０．５〜１．３μｍ程度である。
【００２４】
本発明では、保護層（７）と、下記で説明する接着層（９）にアクリル系樹脂を用いるのが好ましく、保護層（７）のアクリル系樹脂層は、Tgが１００℃以上、重量平均分子量（Ｍｗ）が１５００００以上のものが好ましく、接着層（９）のアクリル系樹脂は、Tgが７０℃以上、重量平均分子量（Ｍｗ）が３００００〜９００００、好ましくは３００００〜６００００のものがよい。
【００２５】
接着層（９）は、転写層と被転写体を強固に接着・融着させるものであり、その材料としては通常熱可塑性樹脂が用いられ、ポリエステル樹脂、ポリウレタン樹脂、ポリ塩化ビニル樹脂、ポリ酢酸ビニル樹脂、塩化ビニル−酢酸ビニル共重合樹脂、エチレンー酢酸ビニル共重合樹脂、エポキシ樹脂、ポリビニルブチラール樹脂、ポリビニルアルコール樹脂、フェノキシ樹脂、エチルセルロース樹脂、セルロースアセテートプロピオネート樹脂、ニトロセルロース樹脂、ポリスチレン樹脂、ポリアクリル系樹脂、例えばポリメタクリル酸メチル樹脂、ポリアクリル酸エチル樹脂、スチレン−アクリル共重合樹脂、エチレン−アクリル酸共重合樹脂、エチレンエチルアクリレート樹脂、エチレン−アクリル酸エステル共重合樹脂、ポリアミド樹脂、石油樹脂、塩素化ポリプロピレン樹脂、ポリオレフィン樹脂、ロジン変性フェノール樹脂、ＮＢＲ・ＳＢＲ・ＭＢＲ等の各種合成ゴム等が挙げられるが、これに限定される物ではない。また、これらを２種以上混合して用いても良い。また、ブロッキング防止や吸水性を目的として、各種フィラーを添加することができる。例えば、テフロン（登録商標）系微粒子、フッ素樹脂系粒子（例えば、テトラフルオロエチレンフロン系微粒子）、シリコン樹脂微粒子、ベンゾグアナミン樹脂−メラミン樹脂縮合物微粒子、デンプン、炭酸カルシウム、酸化チタン、タルク、カオリン、プロテインパウダー、酸化亜鉛、炭酸カルシウム、シリカ、多孔質シリカ等が挙げられる。これらの添加量は熱可塑性樹脂１００重量部に対して１〜２０重量部が好ましい。さらに、紫外線吸収剤、製膜助剤、塗液安定剤、レベリング剤、帯電防止剤、老化防止剤等の各種添加剤を必要に応じて添加する事もできる。
【００２６】
接着層（９）は、保護層（７）上に、例えば熱可塑性アクリル樹脂を適当量の有機溶剤等の溶媒に溶解又は分解せしめて、ワイヤーコーティグ法等の公知のコーティング方法により、塗布し、乾燥することにより形成される。接着層（９）の厚みは、通常０．０１〜２．０μｍ程度、好ましくは０．３〜０．５μｍ程度である。
【００２７】
保護層（７）と接着層（９）併せての厚みは、２．０μｍ以下になるようにするのがよい。
【００２８】
また本発明では、保護層（７）上に、例えばセキュリティー性を有する光学効果層を設けることができる。光学効果層としては、例えば、ホログラムや回折格子等のＯＶＤ技術や、ある特定の波長域で励起され発光する蛍光性物質、蓄光性物質を含む層、特定の赤外線を吸収する化合物を含む層、磁性材料を含む層、細紋印刷層等、の公知技術が挙げられ、これらを複数同時に用いても良い。
【００２９】
なお、光学効果層としては、ポリカーボネート樹脂、ポリスチレン樹脂、ポリ塩化ビニル樹脂などの熱可塑性樹脂、不飽和ポリエステル樹脂、メラミン樹脂、エポキシ樹脂、ウレタン（メタ）アクリレート、ポリエステル（メタ）アクリレート、エポキシ（メタ）アクリレート、ポリオール（メタ）アクリレート、メラミン（メタ）アクリレート、トリアジン（メタ）アクリレートなどの熱硬化性樹脂あるいはこれらの混合物、さらにはラジカル重合性不飽和基を有する熱成形性材料などが使用可能であり、また、上記以外のものでも、ホログラム画像を形成可能な安定性を有する材料であれば使用可能である。
【００３０】
また、本発明では、剥離シート上に保護層および接着層をこの順で備え、基材と前記接着層とが接するように両者を接触させた後、前記剥離シートを剥離して、前記接着層および保護層を前記基材に転写するための転写シートを提供するものである。転写シートを基材に転写した後は、上記本発明の樹脂積層体となる。
転写シートからの転写により樹脂積層体を形成する方法としては、基材面と転写シートの転写面（接着層）を重ね、サーマルヘッド、ヒートローラー、ホットスタンプマシン等の加熱しながら加圧する手段により、転写シート側から押圧し、その後転写シートの剥離シートを剥離することなどが挙げられる。
【００３１】
また剥離シートに使用される材料、層の厚さ等について以下に記述する。剥離シートは、転写時の熱圧で軟化変形しない耐熱性を有するものであればよく、その材料としては、ポリ塩化ビニル、ポリエステル、ポリカーボネート、ポリメタクリル酸メチル、ポリスチレン、ポリエチレン、ポリエチレンテレフタレート、ポリエチレンナフタレート、ポリプロピレン、ポリビニルアルコール等の合成樹脂、天然樹脂、紙、合成紙などから単独で選択されたもの、または上記より選択されて組み合わされた複合体が使用可能である。また、その厚みは、操作性、加工性を考慮し2〜200μｍのものが使用可能であるが、転写適性や加工性などのハンドリング性を考慮すると、6〜100μｍ程度のものが望ましい。また、他層との密着性を向上させるため、コロナ放電処理やグロー放電処理等の表面処理や易接着層を設けても良い。また、支持体の裏面に、滑剤、帯電防止剤等を含むバックコートを必要に応じて設けても良い。 
【００３２】
剥離シートは、融点が１００℃以上の透明な高分子プラスチックフィルムからなるのが好ましい。融点が１００℃未満であると、転写時の熱圧により軟化・変形を起こし、伸びや歪みを生じるため被転写基材への転写がうまくいかない。その材料としては、ポリエチレンテレフタレート、ポリエチレンナフタレートに代表されるポリエステルフィルム、ポリフェニルサルファンフィルム、ポリプロピレンフィルム、低密度ポリエチレンフィルム、高密度ポリエチレンフィルム、硬質ポリ塩化ビニルフィルム、軟質ポリ塩化ビニルフィルム、アセテートフィルム、ポリスチレンフィルム、ポリカーボネートフィルム、ナイロンフィルム、ポリイミドフィルム、アラミドフィルム、ポリブチレンテレフタレートフィルム、ポリエーテルサルフォンフィルム、ポリエーテルエーテルケトンフィルム、ポリエーテルイミドフィルム、ポリサルフォンフィルム、ポリフタルアミドフィルム、ポリアミドイミドフィルム、ポリケトンフィルム、ポリアリレートフィルム等が一例として挙げられる。上記フィルムは、無延伸タイプ・一軸延伸タイプ・二軸延伸タイプのいずれかが必要に応じて選ばれる。また、前記支持体と同様にして、他層との密着性を向上させるため、コロナ放電処理やグロー放電処理等の表面処理や易接着層を設けても良い。
【００３３】
また剥離シートにマット処理を施した離型フィルムを使用しても良く具体的には例えば、サンドブラスト処理、ケミカルマット処理、練り込みマット処理をしたPETフィルムが使用でき、転写された表面の表面粗さを任意にコントロールすることが可能となる。特に表面粗さＲｚ（JIS  B  0601−1994に規定される十点平均粗さ）が２〜３μｍの範囲にあるものが望ましい。
【００３４】
印刷加工物としては、例えばパスポート、運転免許証，クレジットカード、各種会員カード、社員証，健康保険証，銀行カード（キャッシュカード）、トランプ等が挙げられる。
【実施例】
【００３５】
以下実施例を挙げて、本発明をより具体的に説明する。なお、下記実施例６は参考例である。
【００３６】
［実施例１］
（積層体の形成）
まず非架橋型熱可塑性のアクリル樹脂をメチルエチルケトンとトルエン混合溶媒に溶解させ接着層とし、次に同様の手順で非架橋型熱可塑性のアクリル樹脂（根上工業社製  商品名  プレコート２０００Ｒ  分子量６０００００  Ｔｇ  ８５℃）とポリビニルブチラ−ル樹脂（積水化学工業社製、商品名ＢＭ−ＳＨ、重合度８００）をメチルエチルケトンとトルエン混合溶媒に溶解させ、重量比でそれぞれ７：３になるように混合し、さらに滑剤であるポリテトラフルオロエチレン（ＰＴＦＥ）とポリエチレン成分を含有するワックスを樹脂固形分に対して６％添加して保護層用塗工液とした。なお、ＰＴＦＥとポリエチレンの重量比は、前者：後者として、１：１である。これらの塗工液を、それぞれグラビアコーターを用いてカード基材上に接着層、保護層の順で塗工・乾燥し、乾燥後の総厚が１．６μｍとなるように積層体を形成しカードを作成した。このとき、接着層の厚さは０．６μｍ、保護層の厚さは１．０μｍであった。
【００３７】
［実施例２］
実施例１と同様に、接着層および保護層用塗工液を作成し、これを厚さ２６μｍのポリエチレンテレフタレートフィルム上に保護層、接着層の順にＰＥＴ上に塗布し、８０℃で溶剤を揮散させて樹脂積層体の転写箔を作成し、これをカード基材上に１２０℃で熱転写しカードを作成した。
なお、以下の実施例は、本実施例２による転写方式を採用してカードを形成したものである。
【００３８】
［実施例３］
実施例２において、保護層用塗工液におけるアクリル樹脂とポリビニルブチラールの固形分比を１０：０（比較例）、８：２、６：４、５：５に変更したこと以外は、実施例２を繰り返してカードを作成した。
【００３９】
［実施例４］
実施例１で形成した積層体と同じアクリル樹脂を使用し、ポリビニルブチラ−ル樹脂の平均重合度が１０００未満のもの（積水化学工業製  商品名ＢＭ−Ｓ  重合度  ８００  計算分子量５３０００  Ｔｇ６０℃）を用いて、実施例２を繰り返してカードを作成した。
【００４０】
［実施例５］
実施例４において、滑剤の添加量を樹脂固形分に対して３重量％、７．５重量％または９重量％に変更したこと以外は、実施例４を繰り返してカードを作成した。
【００４１】
［実施例６］
実施例４において、滑剤として市販のポリエチレンワックスを樹脂固形分に対して６重量添加したこと以外は、実施例４を繰り返してカードを作成した。
【００４２】
［実施例７］
実施例４において、ポリビニルブチラ−ル樹脂の平均重合度が１０００以上のもの（積水化学工業製  商品名ＢＨ−３  重合度１７００  計算分子量１１００００  Ｔｇ７１℃）を用いたこと以外は、実施例４を繰り返してカードを作成した。
【００４３】
［比較例１］
実施例４において、ポリビニルブチラール樹脂に硬化剤（日本ポリウレタン工業製  商品名  コロネートＨＬ）を当量加えたこと以外は、実施例４を繰り返してカードを作成した。
【００４４】
上記実施例および比較例で得られた積層体であるカードについて、以下の試験を行いその結果を表１にまとめた。
表面強度については、ナノ押し込み試験により評価をおこなった。ナノ押し込み試験は、ナノインデンター（ＭＴＳ社ＤＣＭ−ＳＡ２）により保護層を形成したカード表面のヤング率（Ｍｏｄｕｌｕｓ）およびビッカス硬度（Ｈａｒｄｎｅｓｓ）を測定した。
表面の滑り性については、摩擦抵抗試験により評価をおこなった。摩擦抵抗試験は、連続荷重引掻き試験機（ヘイドン  タイプ２２）にて、荷重一定（  ＝  ５００ｇ）条件下でボール圧子を使用し、試料台上の保護層を形成したカード表面に圧子を滑らせ、その時にかかる抵抗値を測定した（値は電圧値に換算）。
爪引掻き耐性については、保護層を形成したカード表面の爪で引掻き、引掻いた後のカード表面の引掻き跡の有無を確認することにより評価した。
耐摩耗性については、学振試験機にて綿布を用い、保護層を形成したカード表面を荷重１ｋｇで５０００回往復させ耐磨耗試験を行い、試験後の表面の傷の有無を評価した。
耐ブロッキング性についてはカードを同じ方向に向け、カードの裏面を下にし５枚積み重ね、一番上のカード表面に２．５ｋＰａ±０．１３ｋＰａの均一な力を加えた状態で６０℃９５％ＲＨ環境化に４８ｈ放置したのち、各カードが手で容易に分離できるか確認した（ＪＩＳ  Ｘ  ６３０５−１）。
【００４５】
ホログラムの転写性（ホロ転写性）については、ナビタス製Ｖ−１０ホログラム機にて版目温度１３０℃、スタンプ速度０．５秒、転写圧力０．５ｔにて、保護層を形成したカード表面にホログラムの転写を行い、カード表面に転写されたホログラムの転写状況を観察することにより評価を行った。
ホログラムの密着性（ホロ密着性）については、カード表面に転写されたホログラムに二チバン製セロテープ（登録商標）を表面に貼り付け、垂直に素早く剥がし、ホログラムの剥離状況を観察しすることにより行った。
【００４６】
まずは積層体の形成方法の異なる実施例１と２について行った物性評価の試験結果を表１に示す。
【００４７】
【表１】
0005239242.tif 000002
【００４８】
実施例１及び２の方法で作成したカードについて、表面強度及び滑り性を測定した結果、表１に示すように同じ性能を示しているといえる。
【００４９】
次に実施例２と同様の転写方式によって表面に保護層を形成したカードである、実施例３、実施例４について諸評価を行った。アクリル樹脂とポリビニルブチラ−ル樹脂の混合比を振り、それぞれの物性についての評価した結果を表２に示す。
【００５０】
【表２】
0005239242.tif 000003
【００５１】
アクリル樹脂成分が多いと硬度面は保てるが滑り性つまりはカードを重ねた時のさばきが悪くなり、耐ブロッキング試験のように過酷な環境下に置いた場合にその影響は顕著にとなる。ポリビニルブチラール樹脂を用いなかった、アクリル樹脂とポリビニルブチラールの固形分比が１０：０のときでは耐ブロッキング性が非常に悪く、許容範囲外となった。表２に示すように混合比が７：３のものが、表面近傍の表面強度と摩擦抵抗に代表される耐スクラッチ性とのバランスが最も良いことがわかる。アクリル樹脂とポリビニルブチラ−ル樹脂の混合比としては８：２〜６：４が特に好適であると言える。
【００５２】
実施例４〜実施例７で作成したカードと比較例１で作成したカードについて、諸物性評価を行った。実施例６では滑剤種を変更、実施例７ではポリビニルブチラ−ル樹脂の重合度を上げ１０００以上のものを用い、また比較例１ではポリビニルブチラ−ル樹脂に硬化剤を添加し、それぞれの効果と影響について観察した。評価結果を表３に示す。
【００５３】
【表３】
0005239242.tif 000004
【００５４】
実施例４及び５に対して実施例６、７、比較例１の結果を見ると、樹脂に添加する滑剤の種類の変更並びにポリビニルブチラ−ル樹脂の平均重合度を規定した１０００を超えてしまうと、表面の強度、特にホログラム適性が低下することが判る。また強度向上を目的にポリビニルブチラ−ル樹脂に対して当量の硬化剤を添加すると、強度面では効果があるものの付着性が低下しホログラムが全く転移しない結果となった。
【００５５】
また実施例４と５の結果から、添加する滑剤の量に関して３重量％以下では強度不足となり、６重量％以上では表面物性に大きな変化はないものの、滑剤の含有量に比例してホログラム適性（ホロ転移性、ホロ密着性）が低下する傾向が見られた。よって添加量として６％が好ましい。
【００５６】
本実施例では、アクリル樹脂、およびポリビニルブチラ−ル樹脂層を用いており、塩化ビニル樹脂を全く使用していないため、焼却廃棄する際にも塩素ガス等の有害ガスを発生することがなく、環境適応性が高いことが言える。また層構成の簡略化により製造工程を簡略化でき、製造コストの低減につながる。さらに、耐スクラッチ性、耐磨耗性、耐ブロッキング性を向上させたことで製造工程内や日常生活での使用の際の汚染防止にも繋がり品質向上に貢献することが可能となる。
【産業上の利用可能性】
【００５７】
本発明によれば、カードに優れた耐スクラッチ性、耐擦傷性、耐ブロッキング性を付与し、また光学効果層を表面に形成することのできる転写フィルムを提供することができるので、カード表面の画像等を有した、各種カードを製造する上で特に有用である。
【図面の簡単な説明】
【００５８】
【図１】本発明の樹脂積層体の一実施形態の断面図である。
【符号の説明】
【００５９】
５・・・基材
７・・・保護層
９・・・接着層
【図１】
0005239242.tif 000005